(57)【要約】      （修正有）【課題】ボンディングキャピラリに関し、具体的には、銅などからなる堅い金属細線（ボンディングワイヤ）を用いる場合に適した耐磨耗性の向上を図ることができるボンディングキャピラリを提供する。【解決手段】酸化アルミニウムの結晶を主相とする第１の多結晶セラミックスからなり、前記酸化アルミニウムの結晶粒子の平均粒子径が０．３８μｍ以下である、ボンディングキャピラリ。【選択図】図１０
2014146622.tif 000002
【特許請求の範囲】
【請求項１】
酸化アルミニウムの結晶を主相とする第１の多結晶セラミックスからなり、前記酸化アルミニウムの結晶粒子の平均粒子径が０．３８μｍ以下である、ボンディングキャピラリ。
【請求項２】
前記酸化アルミニウムの結晶粒子の粒子径の分布の標準偏差が０．１９μm未満である、請求項１記載のボンディングキャピラリ。
【請求項３】
前記第１の多結晶セラミックス中におけるポアの占有率が９０ｐｐｍ以下、かつ、径が３μｍ以上のポアの数が１３個／ｍｍ２以下である、請求項１または２に記載のボンディングキャピラリ。
【請求項４】
前記第１の多結晶セラミックスのビッカース硬度が２０００ＨＶ以上である、請求項１〜３のいずれか１つに記載のボンディングキャピラリ。
【請求項５】
前記第１の多結晶セラミックスは、酸化クロムをさらに含み、
前記酸化クロムの割合が０．１ｗｔ％以上３．０ｗｔ％以下である請求項１〜４のいずれか１つに記載のボンディングキャピラリ。
【請求項６】
酸化アルミニウムの結晶を主相とし、二酸化ジルコニウムの結晶を副相として含む第２の多結晶セラミックスからなり、前記二酸化ジルコニウムのクラスターの平均クラスター径が０．２３μｍ以下である、ボンディングキャピラリ。
【請求項７】
前記二酸化ジルコニウムのクラスターのクラスター径の分布の標準偏差が０．１１μｍ以下である、請求項６記載のボンディングキャピラリ。
【請求項８】
前記酸化アルミニウムの結晶粒子の平均粒子径が０．３８μｍ以下である、請求項６または７に記載のボンディングキャピラリ。
【請求項９】
前記酸化アルミニウムの結晶粒子の粒子径の分布の標準偏差が０．１９μm未満である、請求項６〜８のいずれか１つに記載のボンディングキャピラリ。
【請求項１０】
酸化アルミニウムの結晶粒子の平均粒子径をＤ１、二酸化ジルコニウムのクラスターの平均クラスター径をＤ２とした場合に以下の式を満足する請求項６〜９のいずれか１つに記載のボンディングキャピラリ。
Ｄ１／Ｄ２≧１．４７
【請求項１１】
前記第２の多結晶セラミックス中におけるポアの占有率が９０ｐｐｍ以下、かつ、径が３μｍ以上のポアの数が１３個／ｍｍ２以下である、請求項６〜１０のいずれか１つに記載のボンディングキャピラリ。
【請求項１２】
前記第２の多結晶セラミックスのビッカース硬度が２０００ＨＶ以上である、請求項６〜１１のいずれか１つに記載のボンディングキャピラリ。
【請求項１３】
前記二酸化ジルコニウムの割合が０．５ｗｔ％以上２５．０ｗｔ％以下である、請求項６〜１２のいずれか１つに記載のボンディングキャピラリ。
【請求項１４】
前記第２の多結晶セラミックスは、酸化クロムをさらに含み、
前記酸化クロムの割合が０．１ｗｔ％以上３．０ｗｔ％以下である請求項６〜１３のいずれか１つに記載のボンディングキャピラリ。
【発明の詳細な説明】
【技術分野】
【０００１】
本発明の態様は、一般に、ボンディングキャピラリに関し、具体的には、銅などからなる硬い金属細線（ボンディングワイヤ）を用いる場合に適したボンディングキャピラリに関する。
【背景技術】
【０００２】
半導体素子とリードフレームのリードとを金属細線で接続するワイヤボンディングにおいては、ボンディングキャピラリを用いて金属細線の一端を電極パッドに接合し（ファーストボンド）、次いで金属細線を引き回してリードに接合する（セカンドボンド）。金属細線を接合する際には、ボンディングキャピラリで金属細線を押圧した状態で超音波を印加するようにしている。
【０００３】
近年では、金属細線の材質として金よりも低コストである銅を用いる試みが広がっている。しかしながら、金よりも硬い銅からなる金属細線を用いる場合には、接合時に印加する超音波の振幅を大きくする必要がある。そのため、金属細線を接合する際にボンディングキャピラリに大きなせん断応力がかかり先端部分の結晶粒子が脱落して磨耗が進行しやすくなる。その結果、金からなる金属細線を用いる場合に比べてボンディングキャピラリの寿命が短くなるという問題がある。
【０００４】
そこで、酸化アルミニウムの結晶粒子の粒子径を０．１μｍ（マイクロメートル）〜２．５μｍ、二酸化ジルコニウムの結晶粒子の粒子径を０．１μｍ〜１．０μｍ、表面ボイド率を０．１％としたボンディングキャピラリが提案されている（特許文献１を参照）。
しかしながら、特許文献１に開示された技術を用いる場合であっても、耐磨耗性の向上に改善の余地がある。
【先行技術文献】
【特許文献】
【０００５】
【特許文献１】特開２００３−６８７８４号公報
【発明の概要】
【発明が解決しようとする課題】
【０００６】
本発明の態様は、かかる課題の認識に基づいてなされたものであり、耐磨耗性の向上を図ることができるボンディングキャピラリを提供する。
【課題を解決するための手段】
【０００７】
第１の発明は、酸化アルミニウムの結晶を主相とする第１の多結晶セラミックスからなり、前記酸化アルミニウムの結晶粒子の平均粒子径が０．３８μｍ以下であるボンディングキャピラリである。  
このボンディングキャピラリによれば、ボンディングキャピラリの耐磨耗性を向上させることができる。
【０００８】
第２の発明は、第１の発明において、前記酸化アルミニウムの結晶粒子の粒子径の分布の標準偏差が０．１９μm未満であるボンディングキャピラリである。  
このボンディングキャピラリによれば、ボンディングキャピラリの耐磨耗性をより向上させることができる。
【０００９】
第３の発明は、第１または第２の発明において、前記第１の多結晶セラミックス中におけるポアの占有率が９０ｐｐｍ以下、かつ、径が３μｍ以上のポアの数が１３個／ｍｍ２以下であるボンディングキャピラリである。  
このボンディングキャピラリによれば、第１の多結晶セラミックスの組織内に存在するポアの割合を低減させることができるので、ボンディングキャピラリの耐磨耗性をより向上させることができる。
【００１０】
第４の発明は、第１〜第３のいずれか１つの発明において、前記第１の多結晶セラミックスのビッカース硬度が２０００ＨＶ以上であるボンディングキャピラリである。  
このボンディングキャピラリによれば、ボンディングキャピラリの耐磨耗性をより向上させることができる。
【００１１】
第５の発明は、第１〜第４のいずれか１つの発明において、前記第１の多結晶セラミックスは、酸化クロムをさらに含み、前記酸化クロムの割合が０．１ｗｔ％以上３．０ｗｔ％以下であるボンディングキャピラリである。  
このボンディングキャピラリによれば、ボンディングキャピラリの耐磨耗性をより向上させることができる。
【００１２】
第６の発明は、酸化アルミニウムの結晶を主相とし、二酸化ジルコニウムの結晶を副相として含む第２の多結晶セラミックスからなり、前記二酸化ジルコニウムのクラスターの平均クラスター径が０．２３μｍ以下であるボンディングキャピラリである。  
このボンディングキャピラリによれば、ボンディングキャピラリの耐磨耗性を向上させることができる。
【００１３】
第７の発明は、第６の発明において、前記二酸化ジルコニウムのクラスターのクラスター径の分布の標準偏差が０．１１μｍ以下であるボンディングキャピラリである。  
このボンディングキャピラリによれば、ボンディングキャピラリの耐磨耗性をより向上させることができる。
【００１４】
第８の発明は、第６または第７の発明において、前記酸化アルミニウムの結晶粒子の平均粒子径が０．３８μｍ以下であるボンディングキャピラリである。  
このボンディングキャピラリによれば、ボンディングキャピラリの耐磨耗性をより向上させることができる。
【００１５】
第９の発明は、第６〜第８のいずれか１つの発明において、前記酸化アルミニウムの結晶粒子の粒子径の分布の標準偏差が０．１９μm未満であるボンディングキャピラリである。  
このボンディングキャピラリによれば、ボンディングキャピラリの耐磨耗性をより向上させることができる。
【００１６】
第１０の発明は、第６〜第９のいずれか１つの発明において、酸化アルミニウムの結晶粒子の平均粒子径をＤ１、二酸化ジルコニウムのクラスターの平均クラスター径をＤ２とした場合に以下の式を満足するボンディングキャピラリである。  
Ｄ１／Ｄ２≧１．４７  
このボンディングキャピラリによれば、ボンディングキャピラリの耐磨耗性をより向上させることができる。
【００１７】
第１１の発明は、第６〜第１０のいずれか１つの発明において、前記第２の多結晶セラミックス中におけるポアの占有率が９０ｐｐｍ以下、かつ、径が３μｍ以上のポアの数が１３個／ｍｍ２以下であるボンディングキャピラリである。  
このボンディングキャピラリによれば、第２の多結晶セラミックスの組織内に存在するポアの割合を低減させることができるので、ボンディングキャピラリの耐磨耗性をより向上させることができる。
【００１８】
第１２の発明は、第６〜第１１のいずれか１つの発明において、前記第２の多結晶セラミックスのビッカース硬度が２０００ＨＶ以上であるボンディングキャピラリである。  
このボンディングキャピラリによれば、ボンディングキャピラリの耐磨耗性をより向上させることができる。
【００１９】
第１３の発明は、第６〜第１２のいずれか１つの発明において、前記二酸化ジルコニウムの割合が０．５ｗｔ％以上２５．０ｗｔ％以下であるボンディングキャピラリである。  このボンディングキャピラリによれば、ボンディングキャピラリの耐磨耗性をより向上させることができる。
【００２０】
第１４の発明は、第６〜第１３のいずれか１つの発明において、前記第２の多結晶セラミックスは、酸化クロムをさらに含み、前記酸化クロムの割合が０．１ｗｔ％以上３．０ｗｔ％以下であるボンディングキャピラリである。  
このボンディングキャピラリによれば、ボンディングキャピラリの耐磨耗性をより向上させることができる。
【発明の効果】
【００２１】
本発明の態様によれば、耐磨耗性の向上を図ることができるボンディングキャピラリを提供できる。
【図面の簡単な説明】
【００２２】
【図１】（ａ）はボンディングキャピラリを例示するための模式図、（ｂ）は（ａ）におけるＡ部の模式拡大図である。
【図２】ボンディングキャピラリの先端部分を例示するための模式図である。
【図３】他の実施形態に係るボンディングキャピラリを例示するための模式図である。
【図４】金属細線を接合する際の状態について例示するための模式断面図である。
【図５】（ａ）は、結晶粒子の粒子径が大きく、結晶粒子の粒子径が揃っていないことが耐磨耗性に与える影響を例示するための模式図である。（ｂ）は、結晶粒子の粒子径が小さく、結晶粒子の粒子径が揃っていることが耐磨耗性に与える影響を例示するための模式図である。
【図６】酸化アルミニウムの結晶粒子の脱落を例示するための模式図である。
【図７】二酸化ジルコニウムのクラスターについて例示するための模式図である。
【図８】二酸化ジルコニウムのクラスターの大きさを小さくする効果を例示するための模式図である。
【図９】耐磨耗性の評価を説明するための模式図である。
【図１０】酸化アルミニウムの結晶粒子の平均粒子径が耐磨耗性に及ぼす影響を示すためのグラフ図である。
【図１１】酸化アルミニウムの結晶粒子の粒子径の分布の標準偏差が耐磨耗性に及ぼす影響を示すためのグラフ図である。
【図１２】二酸化ジルコニウムのクラスター２２０の平均クラスター径が耐磨耗性に及ぼす影響を示すためのグラフ図である。
【図１３】二酸化ジルコニウムのクラスター２２０のクラスター径の分布の標準偏差が耐磨耗性に及ぼす影響を示すためのグラフ図である。
【図１４】酸化アルミニウムの結晶粒子の平均粒子径と、二酸化ジルコニウムのクラスターの平均クラスター径との比が耐磨耗性に及ぼす影響を示すためのグラフ図である。
【図１５】ビッカース硬度が耐磨耗性に及ぼす影響を示すためのグラフ図である。
【図１６】ポアの占有率が耐磨耗性に及ぼす影響を示すためのグラフ図である。
【図１７】１ｍｍ２当たりにおける径が３μｍ以上のポアの数が耐磨耗性に及ぼす影響を示すためのグラフ図である。
【図１８】二酸化ジルコニウムの割合が耐磨耗性に及ぼす影響を示すためのグラフ図である。
【図１９】酸化クロムの割合が耐磨耗性に及ぼす影響を示すためのグラフ図である。
【図２０】酸化クロムの割合が耐磨耗性に及ぼす影響を示すためのグラフ図である。
【発明を実施するための形態】
【００２３】
以下、図面を参照しつつ、本発明の実施の形態について例示をする。尚、各図面中、同様の構成要素には同一の符号を付して詳細な説明は適宜省略する。
（ボンディングキャピラリの形態）  
図１は、本発明の実施の形態に係るボンディングキャピラリを例示するための模式図である。  
なお、図１（ａ）はボンディングキャピラリを例示するための模式図、図１（ｂ）は図１（ａ）におけるＡ部の模式拡大図である。  
図２は、ボンディングキャピラリの先端部分を例示するための模式図である。
【００２４】
図１（ａ）、（ｂ）に示すように、ボンディングキャピラリ１１０は、本体部１０を備えている。本体部１０の内部には、金属細線を通すための孔１１ｈ（図２を参照）が軸方向に貫通するようにして設けられている。  
本体部１０は、円筒部１１、円錐台部１２、ボトルネック部１３を有する。  
円筒部１１は、外観が円柱状を呈し、ワイヤーボンディング装置に機械的に固定される。  円筒部１１の断面寸法は、ワイヤーボンディング装置に機械的に固定するのに適したものとなっている。
【００２５】
円錐台部１２は、外観が円錐台状を呈し、円筒部１１の金属細線を接合する側の端部に設けられている。  
円錐台部１２の断面寸法は、先端側に向かうに従い小さくなる。円錐台部１２の円筒部１１側の断面寸法は、円筒部１１の断面寸法とほぼ等しくなっている。
【００２６】
ボトルネック部１３は、外観が円錐台状を呈し、円錐台部１２の金属細線を接合する側の端部に設けられている。  
ボトルネック部１３の金属細線を接合する側の端面が先端面５０となる。  
ボトルネック部１３は、既に配線されている隣の金属細線を避けて所定の位置に金属細線を接合することができるような断面寸法を有する。ボトルネック部１３の断面寸法は、円錐台部１２側から先端面５０側に向けて徐々に小さくなる。
【００２７】
ボトルネック部１３を設けるようにすれば、金属細線の配線ピッチが短い場合であっても、金属細線を接合する際にボンディングキャピラリ１１０と配線済みの金属細線とが干渉するのを防止することができる。  
例えば、ボトルネック部１３の断面寸法を小さくすることで、金属細線を接合する位置（接合位置）のピッチ寸法が、例えば、５０μｍ以下と短い場合であってもボンディングキャピラリ１１０と配線済みの金属細線とが干渉するのを防止することができる。
【００２８】
図２に示すように、ボンディングキャピラリ１１０の先端面５０側には、金属細線を通すための孔１１ｈが開口している。孔１１ｈの開口部分には、面取り部１３ｃ（チャンファー部）が設けられている。面取り部１３ｃの壁面は、例えば、曲面とすることができる。また、先端面５０は、傾斜面となっており、面取り部１３ｃ側が突出している。
【００２９】
図３は、他の実施形態に係るボンディングキャピラリを例示するための模式図である。  図３に示すように、ボンディングキャピラリ１１０ａは、本体部１０ａを備えている。本体部１０ａの内部には、金属細線を通すための孔１１ｈが軸方向に貫通するようにして設けられている。  
本体部１０ａは、円筒部１１、円錐台部１２を有する。  
すなわち、ボンディングキャピラリ１１０ａは、ボトルネック部１３が設けられていない場合である。  
この場合、円錐台部１２の金属細線を接合する側の端面が先端面５０となる。ボンディングキャピラリ１１０ａの先端面５０側には、金属細線を通すための孔１１ｈが開口している。孔１１ｈの開口部分には、面取り部１３ｃが設けられている。面取り部１３ｃの壁面は、例えば、曲面とすることができる。  
なお、ボンディングキャピラリの形態は図１〜図３に例示をしたものに限定されるわけではなく適宜変更することができる。
【００３０】
次に、金属細線を接合する際の状態について説明する。  
なお、ここではボンディングキャピラリ１１０の場合について説明するが、ボンディングキャピラリ１１０ａの場合も同様である。  
図４は、金属細線を接合する際の状態について例示するための模式断面図である。  
なお、図４においては、リードに接合する（セカンドボンド）際の状態を例示する。
【００３１】
ボンディングキャピラリ１１０の孔１１ｈに通された金属細線ＢＷは、まず、図示しない半導体素子に設けられた電極パッドに接合される（ファーストボンド）。その後、ボンディングキャピラリ１１０を所定の軌道でリード２００上まで移動させて、金属細線ＢＷをループ状にする。
【００３２】
次に、図４に示すように、ボンディングキャピラリ１１０をリード２００の上に押圧して、金属細線ＢＷを先端面５０とリード２００との間に挟み込む。先端面５０は傾斜面となっているため、先端面５０とリード２００との間隔は、先端面５０の外側から内側にかけて狭くなる。そのため、先端面とリード２００との間に挟まれた金属細線ＢＷの厚みは、先端面５０の外側から内側にかけて薄くなる。
【００３３】
先端面５０とリード２００との間で金属細線ＢＷを挟み込んだ状態で、ボンディングキャピラリ１１０に、例えば超音波を印加する。これにより、金属細線ＢＷをリード２００に接合する（セカンドボンド）。そして、金属細線ＢＷは、面取り部１３ｃの縁の位置で分断される。金属細線ＢＷを分断した後にボンディングキャピラリ１１０を上昇させる。これにより、電極パッドとリード２００との間に金属細線ＢＷが接続される。
【００３４】
このようなワイヤーボンディングにおいて、金よりも硬い銅からなる金属細線ＢＷを用いる場合には、接合時に印加する超音波の振幅を大きくする必要がある。そのため、金属細線ＢＷを接合する際にボンディングキャピラリ１１０に大きなせん断応力がかかり、先端部分の結晶粒子が脱落して磨耗が進行しやすくなる。その結果、金からなる金属細線ＢＷを用いる場合に比べてボンディングキャピラリ１１０の寿命が短くなるおそれがある。
【００３５】
そこで、以下に説明する多結晶セラミックスからなるボンディングキャピラリとすることで耐磨耗性を向上させるようにしている。  
この場合、以下に説明する多結晶セラミックスからなるボンディングキャピラリとすれば、ボンディングキャピラリの形態にかかわらず耐磨耗性の向上を図ることができる。
（ボンディングキャピラリの材質１）  
次に、ボンディングキャピラリの材質が、酸化アルミニウム（Ａｌ２Ｏ３）の結晶を主相とする多結晶セラミックス（第１の多結晶セラミックスの一例に相当する）である場合を説明する。
【００３６】
本発明者らの得た知見によれば、ボンディングキャピラリの磨耗は、先端部分にある酸化アルミニウムの結晶粒子の脱落により進行するため、酸化アルミニウムの結晶粒子の粒子径を小さくすれば耐磨耗性を向上させることができる。  
すなわち、ボンディングキャピラリの磨耗は、先端部分にある酸化アルミニウムの結晶粒子の脱落により進行すると考えられるので、酸化アルミニウムの結晶粒子の粒子径を小さくすれば、ボンディングキャピラリの耐磨耗性を向上させることができる。
【００３７】
後述するように、ボンディングキャピラリが酸化アルミニウムの結晶を主相とする多結晶セラミックスからなり、酸化アルミニウムの結晶粒子の平均粒子径が０．３８μｍ以下となるようにすれば、ボンディングキャピラリの耐磨耗性を向上させることができる。この場合、耐磨耗性をより向上させるために、酸化アルミニウムの結晶粒子の平均粒子径が０．３５μｍ以下となるようにすることがより好ましい。
【００３８】
また、酸化アルミニウムの結晶粒子の粒子径を小さくし、酸化アルミニウムの結晶粒子の粒子径を揃えるようにすれば、耐磨耗性をより向上させることができる。  
図５は、結晶粒子の粒子径の大きさと結晶粒子の粒子径が揃っていることが耐磨耗性に及ぼす影響を例示するための模式図である。  
なお、図５（ａ）は、結晶粒子の粒子径が大きく、結晶粒子の粒子径が揃っていないことが耐磨耗性に与える影響を例示するための模式図である。図５（ｂ）は、結晶粒子の粒子径が小さく、結晶粒子の粒子径が揃っていることが耐磨耗性に与える影響を例示するための模式図である。  
図５（ａ）、（ｂ）中のＦは、超音波を印加することでボンディングキャピラリの先端面５０に生じるせん断力を表している。  
図５（ａ）、（ｂ）中のＦ１、Ｆ２は、結晶粒子の粒界面に生じるせん断力を表している。
【００３９】
図５（ａ）に示すように、結晶粒子の粒子径が大きく、結晶粒子の粒子径が揃っていない場合には、粒界の比表面積が小さくなり、結晶粒子1個あたりの粒界面に生じるせん断力Ｆ１が大きくなる。  
これに対して、図５（ｂ）に示すように、結晶粒子の粒子径が小さく、結晶粒子の粒子径が揃っている場合には、粒界の比表面積が大きくなり、結晶粒子1個あたりの粒界面に生じるせん断力Ｆ２を小さくすることができる。そのため、ボンディングキャピラリの先端部分にある結晶粒子の脱落をより抑制することができるので、耐磨耗性をより向上させることができる。
【００４０】
後述するように、酸化アルミニウムの結晶粒子の粒子径の分布の標準偏差が０．１９μm未満となるようにすれば、ボンディングキャピラリの耐磨耗性をより向上させることができる。この場合、耐磨耗性をより向上させるために、酸化アルミニウムの結晶粒子の粒子径の分布の標準偏差が０．１７μm以下となるようにすることがより好ましい。
【００４１】
また、ボンディングキャピラリの先端面５０の近傍にポア（pore：ボイド、空孔などとも称される）があると、応力集中が発生するので結晶粒子の脱落が生じやすくなる。  
本発明者らの得た知見によれば、結晶粒子の脱落の起点となるポアの占有率を小さくし、ポアの個数を少なくするようにすれば、ボンディングキャピラリの耐磨耗性を向上させることができる。なお、ポアの占有率とは、ボンディングキャピラリの任意の断面における断面の面積に対するポアの面積の割合（面積比）である。
【００４２】
後述するように、ボンディングキャピラリが酸化アルミニウムの結晶を主相とする多結晶セラミックスからなり、ポアの占有率が９０ｐｐｍ以下となるようにすれば、ボンディングキャピラリの耐磨耗性を向上させることができる。この場合、耐磨耗性をより向上させるために、ポアの占有率が６０ｐｐｍ以下となるようにすることがより好ましく、ポアの占有率が３０ｐｐｍ以下となるようにすることがさらに好ましい。
【００４３】
また、１ｍｍ２当たりにおける径が３μｍ以上のポアの数が１３個以下（１３個／ｍｍ２以下）となるようにすれば、ボンディングキャピラリの耐磨耗性を向上させることができる。この場合、耐磨耗性をより向上させるために、１ｍｍ２当たりにおける径が３μｍ以上のポアの数が８個以下（８個／ｍｍ２以下）となるようにすることがより好ましく、１ｍｍ２当たりにおける径が３μｍ以上のポアの数が４個以下（４個／ｍｍ２以下）となるようにすることがさらに好ましい。
【００４４】
また、酸化アルミニウムの結晶を主相とする多結晶セラミックスの硬度を高くすれば、ボンディングキャピラリの先端部分が磨耗しにくくなる。  
後述するように、ボンディングキャピラリが酸化アルミニウムの結晶を主相とする多結晶セラミックスからなり、多結晶セラミックスのビッカース硬度を２０００ＨＶ以上とすれば、ボンディングキャピラリの耐磨耗性を向上させることができる。この場合、耐磨耗性をより向上させるために、ビッカース硬度が２０５０ＨＶ以上となるようにすることがより好ましい。
【００４５】
また、本発明者らの得た知見によれば、酸化クロムを添加すれば酸化アルミニウムの焼結性を改善することができるので硬度を高くすることができる。そして、硬度を高くすることができれば、ボンディングキャピラリの耐磨耗性を向上させることができる。
しかしながら、酸化クロムの添加量が過剰になると、酸化クロムの相が生成されることになる。酸化クロムの相が生成されると、機械的な特性が悪くなり、耐磨耗性が低下することになる。  
後述するように、ボンディングキャピラリが酸化アルミニウムの結晶を主相とし、酸化クロムがさらに添加された多結晶セラミックスからなり、酸化クロムの割合を０．１ｗｔ％以上３．０ｗｔ％以下とすれば、ボンディングキャピラリの耐磨耗性を向上させることができる。この場合、耐磨耗性をより向上させるために、酸化クロムの割合が０．６ｗｔ％以上２．０ｗｔ％以下となるようにすることがより好ましい。  
なお、前述した結晶粒子の粒子径、平均粒子径、粒子径の分布の標準偏差、およびポアの占有率に関する詳細は後述する。
（ボンディングキャピラリの材質２）  
次に、ボンディングキャピラリの材質が、酸化アルミニウムの結晶を主相とし、二酸化ジルコニウム（ＺｒＯ２）の結晶を副相として含む多結晶セラミックス（第２の多結晶セラミックスの一例に相当する）である場合を説明する。  
酸化アルミニウムの結晶を主相とし、二酸化ジルコニウムの結晶を副相として含む多結晶セラミックスとすれば、金属細線を接合する際に生じたせん断応力により発生する粒界クラックの進展を抑制することができる。そのため、ボンディングキャピラリの先端部分における酸化アルミニウムの結晶粒子が脱落するのを抑制することができるので、ボンディングキャピラリの耐磨耗性を向上させることができる。
【００４６】
しかしながら、二酸化ジルコニウムは酸化アルミニウムより硬度が低く破壊が起こりやすい。そのため、単に二酸化ジルコニウムの結晶を副相とすれば、耐磨耗性の向上が図れなくなるおそれがある。  
図６は、酸化アルミニウムの結晶粒子の脱落を例示するための模式図である。  
図６に示すように、酸化アルミニウムの結晶粒子２００同士の間に、破壊が起こりやすい二酸化ジルコニウムの結晶粒子２１０があると、二酸化ジルコニウムの結晶粒子２１０の破壊により酸化アルミニウムの結晶粒子２００が脱落しやすくなる。
【００４７】
本発明者らの得た知見によれば、二酸化ジルコニウムのクラスターの大きさを小さくすると、二酸化ジルコニウムが破壊されることによって、酸化アルミニウムの結晶粒子２００が脱落する現象を抑制することができる。  
またさらに、二酸化ジルコニウムのクラスターの大きさを小さくすると、二酸化ジルコニウムのクラスターの分散性が向上するので、粒界クラックの進展をより抑制することができる。
【００４８】
ここで、二酸化ジルコニウムのクラスターについて説明する。  
図７は、二酸化ジルコニウムのクラスターについて例示するための模式図である。  
図７に示すように、複数の二酸化ジルコニウムの結晶粒子２１０が連続して連なった集合体を二酸化ジルコニウムのクラスター２２０としている。
【００４９】
図８は、二酸化ジルコニウムのクラスターの大きさを小さくする効果を例示するための模式図である。  
図８に示すように、二酸化ジルコニウムのクラスター２２０の大きさを小さくすると、二酸化ジルコニウムが破壊されることによって、酸化アルミニウムの結晶粒子２００が脱落する現象を抑制することができる。  
またさらに、二酸化ジルコニウムのクラスター２２０の大きさを小さくすると、二酸化ジルコニウムのクラスター２２０の分散性が向上するので、粒界クラックの進展をより抑制することができる。  
そのため、ボンディングキャピラリの先端部分における酸化アルミニウムの結晶粒子２００の脱落をより抑制することができる。
【００５０】
後述するように、ボンディングキャピラリが酸化アルミニウムの結晶を主相とし、二酸化ジルコニウムの結晶を副相として含む多結晶セラミックスからなり、二酸化ジルコニウムのクラスター２２０の平均クラスター径が０．２３μｍ以下となるようにすれば、ボンディングキャピラリの耐磨耗性を向上させることができる。この場合、耐磨耗性をより向上させるために、二酸化ジルコニウムのクラスター２２０の平均クラスター径が０．２１μｍ以下となるようにすることがより好ましく、平均クラスター径が０．１７μｍ以下となるようにすることがさらに好ましい。
【００５１】
また、本発明者らの得た知見によれば、二酸化ジルコニウムのクラスター２２０のクラスター径を小さくするとともに、クラスター径を揃えるようにすれば、二酸化ジルコニウムが破壊されることによって、酸化アルミニウムの結晶粒子２００が脱落する現象を抑制することができる。  
またさらに、二酸化ジルコニウムのクラスター２２０のクラスター径を小さくするとともに、クラスター径を揃えるようにすれば、二酸化ジルコニウムのクラスター２２０の分散性がさらに向上するので、粒界クラックの進展をさらに抑制することができる。  
後述するように、ボンディングキャピラリが酸化アルミニウムの結晶を主相とし、二酸化ジルコニウムの結晶を副相として含む多結晶セラミックスからなり、二酸化ジルコニウムのクラスター２２０のクラスター径の分布の標準偏差が０．１１μｍ以下となるようにすれば、粒界クラックの進展をより抑制することができるので、ボンディングキャピラリの耐磨耗性を向上させることができる。この場合、耐磨耗性をより向上させるために、二酸化ジルコニウムのクラスター２２０のクラスター径の分布の標準偏差が０．０９μｍ以下となるようにすることがより好ましく、クラスター径の分布の標準偏差が０．０７μｍ以下となるようにすることがさらに好ましい。
【００５２】
また、前述したように酸化アルミニウムの結晶粒子の粒子径を小さくすれば、ボンディングキャピラリの耐磨耗性を向上させることができる。  
後述するように、ボンディングキャピラリが酸化アルミニウムの結晶を主相とし、二酸化ジルコニウムの結晶を副相として含む多結晶セラミックスからなり、多結晶セラミックス中の酸化アルミニウムの結晶粒子の平均粒子径が０．３８μｍ以下となるようにすれば、ボンディングキャピラリの耐磨耗性をより向上させることができる。
【００５３】
また、前述したように酸化アルミニウムの結晶粒子の粒子径が揃うようにすれば、ボンディングキャピラリの耐磨耗性をより向上させることができる。  
後述するように、酸化アルミニウムの結晶粒子の粒子径の分布の標準偏差が０．１９μm未満となるようにすれば、ボンディングキャピラリの耐磨耗性をより向上させることができる。
【００５４】
また、前述したようにボンディングキャピラリの先端面５０の近傍にポアがあると、応力集中が発生するので結晶粒子の脱落が生じやすくなる。  
本発明者らの得た知見によれば、酸化アルミニウムの結晶粒子の平均粒子径と、二酸化ジルコニウムのクラスターの平均クラスター径との比（酸化アルミニウムの結晶粒子の平均粒子径／二酸化ジルコニウムのクラスターの平均クラスター径）を所定の値以上にすれば、多結晶セラミックスの組織内に存在するポアの割合を低減させることができる。
【００５５】
後述するように、酸化アルミニウムの結晶粒子の平均粒子径をＤ１、二酸化ジルコニウムのクラスターの平均クラスター径をＤ２とした場合に、Ｄ１／Ｄ２≧１．４７となるようにすれば、多結晶セラミックスの組織内に存在するポアの割合を低減させることができるので、ボンディングキャピラリの耐磨耗性をより向上させることができる。この場合、耐磨耗性をより向上させるために、Ｄ１／Ｄ２≧２．０以上となるようにすることがより好ましく、Ｄ１／Ｄ２≧２．３以上となるようにすることがさらに好ましい。
【００５６】
また、酸化アルミニウムの結晶を主相とし、二酸化ジルコニウムの結晶を副相として含む多結晶セラミックスの硬度を高くすれば、ボンディングキャピラリの先端部分が磨耗しにくくなる。  
後述するように、ボンディングキャピラリが酸化アルミニウムの結晶を主相とし、二酸化ジルコニウムの結晶を副相として含む多結晶セラミックスからなり、多結晶セラミックスのビッカース硬度を２０００ＨＶ以上とすれば、ボンディングキャピラリの耐磨耗性をより向上させることができる。
【００５７】
また、前述したようにボンディングキャピラリの先端面５０の近傍にポアがあると、応力集中が発生するので結晶粒子の脱落が生じやすくなる。  
後述するように、ボンディングキャピラリが酸化アルミニウムの結晶を主相とし、二酸化ジルコニウムの結晶を副相として含む多結晶セラミックスからなり、ポアの占有率が９０ｐｐｍ以下となるようにすれば、ボンディングキャピラリの耐磨耗性をより向上させることができる。
【００５８】
また、酸化アルミニウムの結晶を主相とし、二酸化ジルコニウムの結晶を副相として含む多結晶セラミックスにおける二酸化ジルコニウムの割合が所定の範囲内となるようにすれば、粒界クラックの進展をより効果的に抑制することができる。  
後述するように、ボンディングキャピラリが酸化アルミニウムの結晶を主相とし、二酸化ジルコニウムの結晶を副相として含む多結晶セラミックスからなり、二酸化ジルコニウムの割合を０．５ｗｔ％以上２５．０ｗｔ％以下とすれば、ボンディングキャピラリの耐磨耗性を向上させることができる。この場合、耐磨耗性をより向上させるために、二酸化ジルコニウムの割合が８．０ｗｔ％以上２１．０ｗｔ％以下となるようにすることがより好ましい。
【００５９】
また、本発明者らの得た知見によれば、酸化クロムを添加すれば酸化アルミニウムの焼結性を改善することができるので硬度を高くすることができる。そして、硬度を高くすることができれば、ボンディングキャピラリの耐磨耗性を向上させることができる。  
しかしながら、酸化クロムの添加量が過剰になると、酸化クロムの相が生成されることになる。酸化クロムの相が生成されると、機械的な特性が悪くなり、耐磨耗性が低下することになる。
後述するように、ボンディングキャピラリが酸化アルミニウムの結晶を主相とし、二酸化ジルコニウムの結晶を副相として含む多結晶セラミックスからなり、酸化クロムの割合を０．１ｗｔ％以上３．０ｗｔ％以下とすれば、ボンディングキャピラリの耐磨耗性を向上させることができる。この場合、耐磨耗性をより向上させるために、酸化クロムの割合が０．６ｗｔ％以上２．０ｗｔ％以下となるようにすることがより好ましい。
【００６０】
なお、前述したクラスター径、平均クラスター径、クラスター径の分布の標準偏差、結晶粒子の粒子径、平均粒子径、粒子径の分布の標準偏差、およびポアの占有率に関する詳細は後述する。
【実施例】
【００６１】
次に、ボンディングキャピラリの実施例について説明する。  
（ボンディングキャピラリの製造方法）  
まず、原料と溶媒とを混合するとともに粉砕してスラリーを生成する。  
原料は、前述した多結晶セラミックスの主成分とすることができる。  
例えば、酸化アルミニウムの結晶を主相とする多結晶セラミックスの場合には、原料は酸化アルミニウムである。  
酸化アルミニウムの結晶を主相とし、二酸化ジルコニウムの結晶を副相として含む多結晶セラミックスの場合には、原料は酸化アルミニウムおよび二酸化ジルコニウムである。二酸化ジルコニウムの割合は、例えば、０．５ｗｔ％以上２５．０ｗｔ％以下とすることができる。
【００６２】
また、酸化クロムをさらに添加することもできる。酸化クロムの割合は、例えば、０．１ｗｔ％以上３．０ｗｔ％以下とすることができる。  
溶媒は、例えば、水などとすることができる。  
その他、必要に応じて、分散剤などを添加してもよい。
【００６３】
また、スラリーの生成には、ボールミルを用いることができる。  
ボールミルを用いた粉砕においては、粗大粒子を含まない状態まで粉砕する。この際、ボールの大きさ、ボールの数、回転数、時間などを適宜調整することで、所望の粒子の大きさとなるように粉砕することができる。
【００６４】
次に、生成されたスラリーを用いて造粒を行う。  
造粒には、例えば、スプレードライヤー法を用いることができる。  
次に、造粒された粉末にバインダーを混ぜて混練しコンパウンドを生成する。  
次に、生成されたコンパウンドを射出成形して細い柱状の成形体を形成する。
【００６５】
次に、成形体を脱脂し、その後、焼成する。  
焼成温度は、例えば、１３５０℃以上とすることができる。  
次に、熱間静水圧プレス（HIP；Hot Isostatic Pressing ）を行う。  
熱間静水圧プレスの条件は、例えば、雰囲気をアルゴンガス、温度を１３５０℃以上、圧力を１００ＭＰａ以上とすることができる。  
次に、研削加工などの機械加工を施すことでボンディングキャピラリを形成する。
【００６６】
ここで、前述した酸化アルミニウムの結晶粒子の平均粒子径、酸化アルミニウムの結晶粒子の粒子径の分布の標準偏差、二酸化ジルコニウムのクラスター２２０の平均クラスター径、二酸化ジルコニウムのクラスター２２０のクラスター径の分布の標準偏差、酸化アルミニウムの結晶粒子の平均粒子径と二酸化ジルコニウムのクラスター２２０の平均クラスター径との比などは、例えば、前述した原料を適切に選択し、粉砕の条件や焼成の条件を適宜調整することで得ることができる。  
また、前述したポアの占有率、ポアの個数、多結晶セラミックスの硬度などは、例えば、前述した焼成の条件や熱間静水圧プレスの条件を適宜調整することで得ることができる。
【００６７】
次に、この様にして製造されたボンディングキャピラリの評価について説明する。  
（多結晶セラミックスの組織評価の方法）  
まず、多結晶セラミックスの組織評価の方法について説明する。  
ボンディングキャピラリ１１０、１１０ａの先端面５０を傷のない鏡面に仕上げる。鏡面仕上げは、例えば、ダイヤモンドラップ法を用いて行うことができる。そして、鏡面仕上げされた先端面５０をサーマルエッチングする。サーマルエッチングは、例えば、１３００℃以上の温度で行うことができる。
【００６８】
次に、サーマルエッチングした先端面５０を走査型電子顕微鏡（SEM；Scanning Electron Microscope）を用いて撮影し、多結晶セラミックスの組織評価を行う。  
例えば、以下の手順により多結晶セラミックスの組織評価を行うことができる。  
まず、走査型電子顕微鏡（例えば、日立製作所、Ｓ−８００）を用い、加速電圧を１５ｋＶ、ワーキングディスタンスを１５ｍｍ、倍率を１５０００倍として、サーマルエッチングした先端面５０を撮影する。
【００６９】
次に、撮像された画像を印刷し、粒界に線を引く。  
粒界に線を引く際には、例えば、黒ボールペン（例えば、ペン先太さ０．５ｍｍ）を用いることができる。  
遷移元素を主に含む相は輝度が高く、典型元素を主に含む相は輝度が低い。そのため、粒界に線を引くことでそれぞれの相を分離することができる。  
なお、より正確に相を区別するためにエネルギー分散型Ｘ線分析法（EDX；Energy Dispersive X-ray spectroscopy）を用いて元素を分析し、遷移元素を主に含む相と典型元素を主に含む相を区別しつつ粒界に線を引くこともできる。
【００７０】
次に、画像解析ソフトウェアを用いて粒界に線を引いた画像を解析する。  
例えば、粒界に線を引いた画像をグレースケール設定にてスキャナーで読み込み、画像解析ソフトウェアを用いて画像を解析することができる。  
画像解析ソフトウェアは、例えば、Ｗｉｎ−ＲＯＯＦＶｅｒ６．５（三谷商事）とすることができる。
【００７１】
Ｗｉｎ−ＲＯＯＦＶｅｒ６．５を用いた画像解析は、以下のようにすることができる。  評価範囲は、例えば、６μm×６μmの領域を６箇所とすることができる。  
スキャナーで読み込んだ画像をモノクロ化し、単色閾値３０〜１２０の範囲内で二値化して遷移元素を主に含む相と典型元素を主に含む相とを分離する。  
そして、Ｗｉｎ−ＲＯＯＦＶｅｒ６．５のコマンドにある「削除（絶対最大長０．１μm以下を削除）」、「膨張」、「細線化」を順に実施し、酸化アルミニウムの結晶粒子の平均粒子径、二酸化ジルコニウムのクラスター２２０の平均クラスター径を算出する。
【００７２】
この場合、酸化アルミニウムの結晶粒子の粒子径は、Ｗｉｎ−ＲＯＯＦＶｅｒ６．５の「円相当径」により算出することができる。  
そして、酸化アルミニウムの結晶粒子の平均粒子径は、算出された複数の円相当径の相加平均を算出することで求めることができる。
【００７３】
二酸化ジルコニウムのクラスター２２０を構成する結晶粒子２１０の粒子径は、Ｗｉｎ−ＲＯＯＦＶｅｒ６．５の「円相当径」により算出することができる。  
また、クラスター２２０のクラスター径は、以下の式より算出することができる。  
【数１】
2014146622.tif 000003
そして、二酸化ジルコニウムのクラスター２２０の平均クラスター径は、算出された複数のクラスター径の相加平均を算出することで求めることができる。  
また、酸化アルミニウムの結晶粒子の平均粒子径と二酸化ジルコニウムのクラスター２２０の平均クラスター径との比は、前述した算出結果を用いて求めることができる。
【００７４】
また、酸化アルミニウムの結晶粒子の粒子径の分布の標準偏差、二酸化ジルコニウムのクラスター２２０のクラスター径の分布の標準偏差は以下の式により算出することができる。  
【数２】
2014146622.tif 000004
なお、σは標準偏差、ｎはサンプル数、Ｘｉ（μｍ）は酸化アルミニウムの結晶粒子の粒子径または二酸化ジルコニウムのクラスター２２０のクラスター径、Ｘ（μｍ）は酸化アルミニウムの結晶粒子の平均粒子径または二酸化ジルコニウムのクラスター２２０の平均クラスター径である。
（ポアの評価方法）  
次に、ポアの評価方法について説明する。  
ボンディングキャピラリ１１０、１１０ａの円筒部１１を傷のない鏡面に仕上げる。鏡面仕上げは、例えば、ダイヤモンドラップ法を用いて行うことができる。  
次に、鏡面に仕上げた円筒部１１をレーザー顕微鏡（例えば、オリンパス、ＯＬＳ４０００）を用いて観察し、ポアの評価を行う。
【００７５】
レーザー顕微鏡を用いた観察では、例えば、対物レンズの倍率を２０倍、ズーム倍率を１倍、１視野を０．６５ｍｍ×０．６５ｍｍとし８視野を評価範囲とすることができる。  そして、ポアがあった場合には、対物レンズの倍率を１００倍、ズーム倍率を４倍としてポアを観察するとともに、ポアの長さを測定することができる。
【００７６】
ポアの長さの測定においては、最大長さをそのポアの径とした。  
ここで、本発明者らの得た知見によれば、径が３μm以上のポアと耐磨耗性との間には相関関係が見られた。  
そのため、径が３μm以上のポアは、すべて径が３μmのポアとみなし、径が３μm以上のポアの数を数えて以下の式によりポアの占有率を求めることにした。  
【数３】
2014146622.tif 000005
また、径が３μｍ以上のポアの数を数え、以下の式により１ｍｍ２当たりにおける径が３μｍ以上のポアの数を求める。  
【数４】
2014146622.tif 000006
（ビッカース硬度の評価方法）  
次に、ビッカース硬度の評価方法について説明する。  
ボンディングキャピラリ１１０、１１０ａの先端面５０を傷のない鏡面に仕上げる。鏡面仕上げは、例えば、ダイヤモンドラップ法を用いて行うことができる。  
ビッカース硬度は、ＪＩＳ  Ｒ１６１０に基づき測定する。  
この際、測定点の数は１０箇所とした。ビッカース硬度の測定には、例えば、アカシ製のＭＶＫ−Ｅを使用した。
（耐磨耗性の評価方法）  
ボンディングキャピラリ１１０、１１０ａをワイヤーボンディング装置（例えば、新川、ＵＴＣ−３０００）に取り付け、超音波を印加した状態でリードフレームに擦りつけて、加速磨耗試験を行った。  
この際、超音波出力を２５０、超音波印加時間を２１ｍｓｅｃとした。
【００７７】
図９は、耐磨耗性の評価を説明するための模式図である。  
図９中の破線の位置は、加速磨耗試験後の先端面５０の位置を表している。  
初期状態における面取り部１３ｃの開口寸法Ｌと、加速磨耗試験後における面取り部１３ｃの開口寸法Ｌ’とを測定し、耐磨耗性を以下の式を用いて求めることで耐磨耗性の評価を行った。
【００７８】
なお、開口寸法Ｌと開口寸法Ｌ’の測定にはデジタルマイクロスコープ（例えば、ＫＥＹＥＮＣＥ、ＶＷ−６０００）を用いた。  
【数５】
2014146622.tif 000007
（耐摩耗性の評価結果）  
前述した多結晶セラミックスの組織評価の方法を用いて、酸化アルミニウムの結晶粒子の平均粒子径、酸化アルミニウムの結晶粒子の粒子径の分布の標準偏差、二酸化ジルコニウムのクラスター２２０の平均クラスター径、二酸化ジルコニウムのクラスター２２０のクラスター径の分布の標準偏差を求めるとともに、前述した耐磨耗性の評価方法を用いて耐摩耗性の評価を行った。
【００７９】
耐摩耗性の評価結果を表１、図１０〜図１３に示す。  
なお、図１０は、酸化アルミニウムの結晶粒子の平均粒子径が耐磨耗性に及ぼす影響を示すためのグラフ図である。  
図１１は、酸化アルミニウムの結晶粒子の粒子径の分布の標準偏差が耐磨耗性に及ぼす影響を示すためのグラフ図である。  
図１２は、二酸化ジルコニウムのクラスター２２０の平均クラスター径が耐磨耗性に及ぼす影響を示すためのグラフ図である。  
図１３は、二酸化ジルコニウムのクラスター２２０のクラスター径の分布の標準偏差が耐磨耗性に及ぼす影響を示すためのグラフ図である。
【表１】
2014146622.tif 000008
表１及び図１０から分かるように、酸化アルミニウムの結晶粒子の平均粒子径が０．３８μｍ以下となるようにすれば、ボンディングキャピラリの耐磨耗性を向上させることができる。この場合、耐磨耗性をより向上させるために、酸化アルミニウムの結晶粒子の平均粒子径が０．３５μｍ以下となるようにすることがより好ましい。
【００８０】
表１及び図１１から分かるように、酸化アルミニウムの結晶粒子の粒子径の分布の標準偏差が０．１９μm未満となるようにすれば、ボンディングキャピラリの耐磨耗性を向上させることができる。この場合、耐磨耗性をより向上させるために、酸化アルミニウムの結晶粒子の粒子径の分布の標準偏差が０．１７μm以下となるようにすることがより好ましい。
【００８１】
表１及び図１２から分かるように、二酸化ジルコニウムのクラスター２２０の平均クラスター径が０．２３μｍ以下となるようにすれば、ボンディングキャピラリの耐磨耗性を向上させることができる。この場合、耐磨耗性をより向上させるために、二酸化ジルコニウムのクラスター２２０の平均クラスター径が０．２１μｍ以下となるようにすることがより好ましく、平均クラスター径が０．１７μｍ以下となるようにすることがさらに好ましい。
【００８２】
表１及び図１３から分かるように、二酸化ジルコニウムのクラスター２２０のクラスター径の分布の標準偏差が０．１１μｍ以下となるようにすれば、ボンディングキャピラリの耐磨耗性を向上させることができる。この場合、耐磨耗性をより向上させるために、二酸化ジルコニウムのクラスター２２０のクラスター径の分布の標準偏差が０．０９μｍ以下となるようにすることがより好ましく、クラスター径の分布の標準偏差が０．０７μｍ以下となるようにすることがさらに好ましい。
【００８３】
また、前述した多結晶セラミックスの組織評価の方法を用いて、酸化アルミニウムの結晶粒子の平均粒子径と、二酸化ジルコニウムのクラスターの平均クラスター径との比を求めるとともに、前述した耐磨耗性の評価方法を用いて耐摩耗性の評価を行った。  
また、前述したビッカース硬度の評価方法を用いて、ビッカース硬度を求めるとともに、前述した耐磨耗性の評価方法を用いて耐摩耗性の評価を行った。
【００８４】
耐摩耗性の評価結果を表２、図１４〜図１５に示す。  
なお、図１４は、酸化アルミニウムの結晶粒子の平均粒子径と、二酸化ジルコニウムのクラスターの平均クラスター径との比が耐磨耗性に及ぼす影響を示すためのグラフ図である。  
図１５は、ビッカース硬度が耐磨耗性に及ぼす影響を示すためのグラフ図である。
【表２】
2014146622.tif 000009
表２及び図１４から分かるように、酸化アルミニウムの結晶粒子の平均粒子径と、二酸化ジルコニウムのクラスターの平均クラスター径との比が１．４７以上となるようにすれば、ボンディングキャピラリの耐磨耗性を向上させることができる。この場合、耐磨耗性をより向上させるために、酸化アルミニウムの結晶粒子の平均粒子径と、二酸化ジルコニウムのクラスターの平均クラスター径との比が２．０以上となるようにすることがより好ましく、２．３以上となるようにすることがさらに好ましい。
【００８５】
表２及び図１５から分かるように、ビッカース硬度が２０００ＨＶ以上となるようにすれば、ボンディングキャピラリの耐磨耗性を向上させることができる。この場合、耐磨耗性をより向上させるために、ビッカース硬度が２０５０ＨＶ以上となるようにすることがより好ましい。
【００８６】
また、前述したポアの評価方法を用いて、ポアの占有率、１ｍｍ２当たりにおける径が３μｍ以上のポアの数を求めるとともに、前述した耐磨耗性の評価方法を用いて耐摩耗性の評価を行った。
【００８７】
耐摩耗性の評価結果を表３、図１６、図１７に示す。  
なお、図１６は、ポアの占有率が耐磨耗性に及ぼす影響を示すためのグラフ図である。  図１７は、１ｍｍ２当たりにおける径が３μｍ以上のポアの数が耐磨耗性に及ぼす影響を示すためのグラフ図である。
【表３】
2014146622.tif 000010
表３及び図１６から分かるように、ポアの占有率が９０ｐｐｍ以下となるようにすれば、ボンディングキャピラリの耐磨耗性を向上させることができる。この場合、耐磨耗性をより向上させるために、ポアの占有率が６０ｐｐｍ以下となるようにすることがより好ましく、ポアの占有率が３０ｐｐｍ以下となるようにすることがさらに好ましい。
【００８８】
表３及び図１７から分かるように、１ｍｍ２当たりにおける径が３μｍ以上のポアの数が１３個以下（１３個／ｍｍ２以下）となるようにすれば、ボンディングキャピラリの耐磨耗性を向上させることができる。この場合、耐磨耗性をより向上させるために、１ｍｍ２当たりにおける径が３μｍ以上のポアの数が８個以下（８個／ｍｍ２以下）となるようにすることがより好ましく、１ｍｍ２当たりにおける径が３μｍ以上のポアの数が４個以下（４個／ｍｍ２以下）となるようにすることがさらに好ましい。
【００８９】
また、酸化アルミニウムの結晶を主相とし、二酸化ジルコニウムの結晶を副相として含む多結晶セラミックスにおいて、二酸化ジルコニウムの割合、酸化クロムの割合を変化させて耐摩耗性の評価を行った。  
耐摩耗性の評価結果を表４、図１８、図１９に示す。  
なお、図１８は、二酸化ジルコニウムの割合が耐磨耗性に及ぼす影響を示すためのグラフ図である。  
図１９は、酸化クロムの割合が耐磨耗性に及ぼす影響を示すためのグラフ図である。
【表４】
2014146622.tif 000011
表４及び図１８から分かるように、二酸化ジルコニウムの割合が０．５ｗｔ％以上２５．０ｗｔ％以下となるようにすれば、ボンディングキャピラリの耐磨耗性を向上させることができる。この場合、耐磨耗性をより向上させるために、二酸化ジルコニウムの割合が８．０ｗｔ％以上２１．０ｗｔ％以下となるようにすることがより好ましい。  
表４及び図１９から分かるように、酸化クロムの割合が０．１ｗｔ％以上３．０ｗｔ％以下となるようにすれば、ボンディングキャピラリの耐磨耗性を向上させることができる。この場合、耐磨耗性をより向上させるために、酸化クロムの割合が０．６ｗｔ％以上２．０ｗｔ％以下となるようにすることがより好ましい。
【００９０】
また、酸化アルミニウムの結晶を主相とする多結晶セラミックスにおいて、酸化クロムの割合を変化させて耐摩耗性の評価を行った。  
耐摩耗性の評価結果を表５、図２０に示す。  
なお、図２０は、酸化クロムの割合が耐磨耗性に及ぼす影響を示すためのグラフ図である。
【表５】
2014146622.tif 000012
表５及び図２０から分かるように、酸化クロムの割合が０．１ｗｔ％以上３．０ｗｔ％以下となるようにすれば、ボンディングキャピラリの耐磨耗性を向上させることができる。この場合、耐磨耗性をより向上させるために、酸化クロムの割合が０．６ｗｔ％以上２．０ｗｔ％以下となるようにすることがより好ましい。
【００９１】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。  
例えば、ボンディングキャピラリの形態、製造手順などは例示したものに限定されるわけではなく適宜変更することができる。  
また、前述した各実施の形態が備える各要素は、可能な限りにおいて組み合わせることができ、これらを組み合わせたものも本発明の特徴を含む限り本発明の範囲に包含される。
【符号の説明】
【００９２】
１０  本体部、１１  円筒部、１１ｈ  孔、１２  円錐台部、１３  ボトルネック部、１３ｃ  面取り部、５０  先端面、１１０  ボンディングキャピラリ、１１０ａ  ボンディングキャピラリ
【図１】
2014146622.tif 000013
【図２】
2014146622.tif 000014
【図３】
2014146622.tif 000015
【図４】
2014146622.tif 000016
【図５】
2014146622.tif 000017
【図６】
2014146622.tif 000018
【図７】
2014146622.tif 000019
【図８】
2014146622.tif 000020
【図９】
2014146622.tif 000021
【図１０】
2014146622.tif 000022
【図１１】
2014146622.tif 000023
【図１２】
2014146622.tif 000024
【図１３】
2014146622.tif 000025
【図１４】
2014146622.tif 000026
【図１５】
2014146622.tif 000027
【図１６】
2014146622.tif 000028
【図１７】
2014146622.tif 000029
【図１８】
2014146622.tif 000030
【図１９】
2014146622.tif 000031
【図２０】
2014146622.tif 000032
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
酸化アルミニウムの結晶を主相とする第１の多結晶セラミックスからなり、前記酸化アルミニウムの結晶粒子の平均粒子径が０．３８μｍ以下、前記酸化アルミニウムの結晶粒子の粒子径の分布の標準偏差が０．１９μｍ未満、前記第１の多結晶セラミックス中におけるポアの占有率が９０ｐｐｍ以下、かつ、径が３μｍ以上のポアの数が１３個／ｍｍ２以下である、ボンディングキャピラリ。
【請求項２】
前記第１の多結晶セラミックスのビッカース硬度が２０００ＨＶ以上である、請求項１記載のボンディングキャピラリ。
【請求項３】
前記第１の多結晶セラミックスは、酸化クロムをさらに含み、
前記酸化クロムの割合が０．１ｗｔ％以上３．０ｗｔ％以下である請求項１または２に記載のボンディングキャピラリ。
【請求項４】
酸化アルミニウムの結晶を主相とし、二酸化ジルコニウムの結晶を副相として含む第２の多結晶セラミックスからなり、前記二酸化ジルコニウムのクラスターの平均クラスター径が０．２３μｍ以下である、ボンディングキャピラリ。
【請求項５】
前記二酸化ジルコニウムのクラスターのクラスター径の分布の標準偏差が０．１１μｍ以下である、請求項４記載のボンディングキャピラリ。
【請求項６】
前記酸化アルミニウムの結晶粒子の平均粒子径が０．３８μｍ以下である、請求項４または５に記載のボンディングキャピラリ。
【請求項７】
前記酸化アルミニウムの結晶粒子の粒子径の分布の標準偏差が０．１９μm未満である、請求項４〜６のいずれか１つに記載のボンディングキャピラリ。
【請求項８】
酸化アルミニウムの結晶粒子の平均粒子径をＤ１、二酸化ジルコニウムのクラスターの平均クラスター径をＤ２とした場合に以下の式を満足する請求項４〜７のいずれか１つに記載のボンディングキャピラリ。
Ｄ１／Ｄ２≧１．４７
【請求項９】
前記第２の多結晶セラミックス中におけるポアの占有率が９０ｐｐｍ以下、かつ、径が３μｍ以上のポアの数が１３個／ｍｍ２以下である、請求項４〜８のいずれか１つに記載のボンディングキャピラリ。
【請求項１０】
前記第２の多結晶セラミックスのビッカース硬度が２０００ＨＶ以上である、請求項４〜９のいずれか１つに記載のボンディングキャピラリ。
【請求項１１】
前記二酸化ジルコニウムの割合が０．５ｗｔ％以上２５．０ｗｔ％以下である、請求項４〜１０のいずれか１つに記載のボンディングキャピラリ。
【請求項１２】
前記第２の多結晶セラミックスは、酸化クロムをさらに含み、
前記酸化クロムの割合が０．１ｗｔ％以上３．０ｗｔ％以下である請求項４〜１１のいずれか１つに記載のボンディングキャピラリ。
【手続補正２】
【補正対象書類名】明細書
【補正対象項目名】０００７
【補正方法】変更
【補正の内容】
【０００７】
第１の発明は、酸化アルミニウムの結晶を主相とする第１の多結晶セラミックスからなり、前記酸化アルミニウムの結晶粒子の平均粒子径が０．３８μｍ以下、前記酸化アルミニウムの結晶粒子の粒子径の分布の標準偏差が０．１９μｍ未満、前記第１の多結晶セラミックス中におけるポアの占有率が９０ｐｐｍ以下、かつ、径が３μｍ以上のポアの数が１３個／ｍｍ２以下である、ボンディングキャピラリである。  
このボンディングキャピラリによれば、ボンディングキャピラリの耐磨耗性を向上させることができる。
このボンディングキャピラリによれば、第１の多結晶セラミックスの組織内に存在するポアの割合を低減させることができるので、ボンディングキャピラリの耐磨耗性をより向上させることができる。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
第２の発明は、第１の発明において、前記第１の多結晶セラミックスのビッカース硬度が２０００ＨＶ以上であるボンディングキャピラリである。  
このボンディングキャピラリによれば、ボンディングキャピラリの耐磨耗性をより向上させることができる。
【手続補正６】
【補正対象書類名】明細書
【補正対象項目名】００１１
【補正方法】変更
【補正の内容】
【００１１】
第３の発明は、第１または第２の発明において、前記第１の多結晶セラミックスは、酸化クロムをさらに含み、前記酸化クロムの割合が０．１ｗｔ％以上３．０ｗｔ％以下であるボンディングキャピラリである。  
このボンディングキャピラリによれば、ボンディングキャピラリの耐磨耗性をより向上させることができる。
【手続補正７】
【補正対象書類名】明細書
【補正対象項目名】００１２
【補正方法】変更
【補正の内容】
【００１２】
第４の発明は、酸化アルミニウムの結晶を主相とし、二酸化ジルコニウムの結晶を副相として含む第２の多結晶セラミックスからなり、前記二酸化ジルコニウムのクラスターの平均クラスター径が０．２３μｍ以下であるボンディングキャピラリである。  
このボンディングキャピラリによれば、ボンディングキャピラリの耐磨耗性を向上させることができる。
【手続補正８】
【補正対象書類名】明細書
【補正対象項目名】００１３
【補正方法】変更
【補正の内容】
【００１３】
第５の発明は、第４の発明において、前記二酸化ジルコニウムのクラスターのクラスター径の分布の標準偏差が０．１１μｍ以下であるボンディングキャピラリである。  
このボンディングキャピラリによれば、ボンディングキャピラリの耐磨耗性をより向上させることができる。
【手続補正９】
【補正対象書類名】明細書
【補正対象項目名】００１４
【補正方法】変更
【補正の内容】
【００１４】
第６の発明は、第４または第５の発明において、前記酸化アルミニウムの結晶粒子の平均粒子径が０．３８μｍ以下であるボンディングキャピラリである。  
このボンディングキャピラリによれば、ボンディングキャピラリの耐磨耗性をより向上させることができる。
【手続補正１０】
【補正対象書類名】明細書
【補正対象項目名】００１５
【補正方法】変更
【補正の内容】
【００１５】
第７の発明は、第４〜第６のいずれか１つの発明において、前記酸化アルミニウムの結晶粒子の粒子径の分布の標準偏差が０．１９μm未満であるボンディングキャピラリである。  
このボンディングキャピラリによれば、ボンディングキャピラリの耐磨耗性をより向上させることができる。
【手続補正１１】
【補正対象書類名】明細書
【補正対象項目名】００１６
【補正方法】変更
【補正の内容】
【００１６】
第８の発明は、第４〜第７のいずれか１つの発明において、酸化アルミニウムの結晶粒子の平均粒子径をＤ１、二酸化ジルコニウムのクラスターの平均クラスター径をＤ２とした場合に以下の式を満足するボンディングキャピラリである。  
Ｄ１／Ｄ２≧１．４７  
このボンディングキャピラリによれば、ボンディングキャピラリの耐磨耗性をより向上させることができる。
【手続補正１２】
【補正対象書類名】明細書
【補正対象項目名】００１７
【補正方法】変更
【補正の内容】
【００１７】
第９の発明は、第４〜第８のいずれか１つの発明において、前記第２の多結晶セラミックス中におけるポアの占有率が９０ｐｐｍ以下、かつ、径が３μｍ以上のポアの数が１３個／ｍｍ２以下であるボンディングキャピラリである。  
このボンディングキャピラリによれば、第２の多結晶セラミックスの組織内に存在するポアの割合を低減させることができるので、ボンディングキャピラリの耐磨耗性をより向上させることができる。
【手続補正１３】
【補正対象書類名】明細書
【補正対象項目名】００１８
【補正方法】変更
【補正の内容】
【００１８】
第１０の発明は、第４〜第９のいずれか１つの発明において、前記第２の多結晶セラミックスのビッカース硬度が２０００ＨＶ以上であるボンディングキャピラリである。  
このボンディングキャピラリによれば、ボンディングキャピラリの耐磨耗性をより向上させることができる。
【手続補正１４】
【補正対象書類名】明細書
【補正対象項目名】００１９
【補正方法】変更
【補正の内容】
【００１９】
第１１の発明は、第４〜第１０のいずれか１つの発明において、前記二酸化ジルコニウムの割合が０．５ｗｔ％以上２５．０ｗｔ％以下であるボンディングキャピラリである。  このボンディングキャピラリによれば、ボンディングキャピラリの耐磨耗性をより向上させることができる。
【手続補正１５】
【補正対象書類名】明細書
【補正対象項目名】００２０
【補正方法】変更
【補正の内容】
【００２０】
第１２の発明は、第４〜第１１のいずれか１つの発明において、前記第２の多結晶セラミックスは、酸化クロムをさらに含み、前記酸化クロムの割合が０．１ｗｔ％以上３．０ｗｔ％以下であるボンディングキャピラリである。  
このボンディングキャピラリによれば、ボンディングキャピラリの耐磨耗性をより向上させることができる。
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
酸化アルミニウムの結晶を主相とし、二酸化ジルコニウムの結晶を副相として含む第２の多結晶セラミックスからなり、前記二酸化ジルコニウムのクラスターの平均クラスター径が０．２３μｍ以下である、ボンディングキャピラリ。
【請求項２】
前記二酸化ジルコニウムのクラスターのクラスター径の分布の標準偏差が０．１１μｍ以下である、請求項１記載のボンディングキャピラリ。
【請求項３】
前記酸化アルミニウムの結晶粒子の平均粒子径が０．３８μｍ以下である、請求項１または２に記載のボンディングキャピラリ。
【請求項４】
前記酸化アルミニウムの結晶粒子の粒子径の分布の標準偏差が０．１９μm未満である、請求項１〜３のいずれか１つに記載のボンディングキャピラリ。
【請求項５】
酸化アルミニウムの結晶粒子の平均粒子径をＤ１、二酸化ジルコニウムのクラスターの平均クラスター径をＤ２とした場合に以下の式を満足する請求項１〜４のいずれか１つに記載のボンディングキャピラリ。
Ｄ１／Ｄ２≧１．４７
【請求項６】
前記第２の多結晶セラミックスのビッカース硬度が２０００ＨＶ以上である、請求項１〜５のいずれか１つに記載のボンディングキャピラリ。
【請求項７】
前記二酸化ジルコニウムの割合が０．５ｗｔ％以上２５．０ｗｔ％以下である、請求項１〜６のいずれか１つに記載のボンディングキャピラリ。
【請求項８】
前記第２の多結晶セラミックスは、酸化クロムをさらに含み、
前記酸化クロムの割合が０．１ｗｔ％以上３．０ｗｔ％以下である請求項１〜７のいずれか１つに記載のボンディングキャピラリ。
【手続補正２】
【補正対象書類名】明細書
【補正対象項目名】０００７
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
第１の発明は、酸化アルミニウムの結晶を主相とし、二酸化ジルコニウムの結晶を副相として含む第２の多結晶セラミックスからなり、前記二酸化ジルコニウムのクラスターの平均クラスター径が０．２３μｍ以下であるボンディングキャピラリである。  
このボンディングキャピラリによれば、ボンディングキャピラリの耐磨耗性を向上させることができる。
【手続補正６】
【補正対象書類名】明細書
【補正対象項目名】００１３
【補正方法】変更
【補正の内容】
【００１３】
第２の発明は、第１の発明において、前記二酸化ジルコニウムのクラスターのクラスター径の分布の標準偏差が０．１１μｍ以下であるボンディングキャピラリである。  
このボンディングキャピラリによれば、ボンディングキャピラリの耐磨耗性をより向上させることができる。
【手続補正７】
【補正対象書類名】明細書
【補正対象項目名】００１４
【補正方法】変更
【補正の内容】
【００１４】
第３の発明は、第１または第２の発明において、前記酸化アルミニウムの結晶粒子の平均粒子径が０．３８μｍ以下であるボンディングキャピラリである。  
このボンディングキャピラリによれば、ボンディングキャピラリの耐磨耗性をより向上させることができる。
【手続補正８】
【補正対象書類名】明細書
【補正対象項目名】００１５
【補正方法】変更
【補正の内容】
【００１５】
第４の発明は、第１〜第３のいずれか１つの発明において、前記酸化アルミニウムの結晶粒子の粒子径の分布の標準偏差が０．１９μm未満であるボンディングキャピラリである。  
このボンディングキャピラリによれば、ボンディングキャピラリの耐磨耗性をより向上させることができる。
【手続補正９】
【補正対象書類名】明細書
【補正対象項目名】００１６
【補正方法】変更
【補正の内容】
【００１６】
第５の発明は、第１〜第４のいずれか１つの発明において、酸化アルミニウムの結晶粒子の平均粒子径をＤ１、二酸化ジルコニウムのクラスターの平均クラスター径をＤ２とした場合に以下の式を満足するボンディングキャピラリである。  
Ｄ１／Ｄ２≧１．４７  
このボンディングキャピラリによれば、ボンディングキャピラリの耐磨耗性をより向上させることができる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
第６の発明は、第１〜第５のいずれか１つの発明において、前記第２の多結晶セラミックスのビッカース硬度が２０００ＨＶ以上であるボンディングキャピラリである。  
このボンディングキャピラリによれば、ボンディングキャピラリの耐磨耗性をより向上させることができる。
【手続補正１２】
【補正対象書類名】明細書
【補正対象項目名】００１９
【補正方法】変更
【補正の内容】
【００１９】
第７の発明は、第１〜第６のいずれか１つの発明において、前記二酸化ジルコニウムの割合が０．５ｗｔ％以上２５．０ｗｔ％以下であるボンディングキャピラリである。
このボンディングキャピラリによれば、ボンディングキャピラリの耐磨耗性をより向上させることができる。
【手続補正１３】
【補正対象書類名】明細書
【補正対象項目名】００２０
【補正方法】変更
【補正の内容】
【００２０】
第８の発明は、第１〜第７のいずれか１つの発明において、前記第２の多結晶セラミックスは、酸化クロムをさらに含み、前記酸化クロムの割合が０．１ｗｔ％以上３．０ｗｔ％以下であるボンディングキャピラリである。  
このボンディングキャピラリによれば、ボンディングキャピラリの耐磨耗性をより向上させることができる。